(57)【要約】【課題】本発明は、電界放出白色光発光装置を提供することを目的とする。【解決手段】本発明の電界放出白色光発光装置は、陰極板モジュールと、前記陰極板モジュールに対向し且つ互いに離間して設置される陽極板モジュールと、両者を密封して接続する支持体と、を備え、前記陽極板モジュールは、青色光に励起されて黄色光を発射する透明基板を備え、前記陰極板モジュールに対向する前記透明基板の表面には、陽極及び青色陰極射線発光材料層が設置され、前記青色陰極射線発光材料層は、青色陰極射線発光材料を含む。【選択図】図１
2013516040.tif 000002
【特許請求の範囲】
【請求項１】
陰極板モジュールと、前記陰極板モジュールに対向し且つ互いに離間して設置される陽極板モジュールと、両者を密封して接続する支持体と、を備えてなる電界放出白色光発光装置であって、
前記陽極板モジュールは、青色光に励起されて黄色光を発射する透明基板を備え、前記陰極板モジュールに対向する前記透明基板の表面には、陽極及び青色陰極射線発光材料層が設置され、前記青色陰極射線発光材料層は、青色陰極射線発光材料を含むことを特徴とする電界放出白色光発光装置。
【請求項２】
前記陰極板モジュールに対向する前記透明基板の表面には、順次に透明陽極及び青色陰極射線発光材料層が設置されていることを特徴とする請求項１に記載の電界放出白色光発光装置。
【請求項３】
前記陰極板モジュールに対向する前記透明基板の表面には、順次に青色陰極射線発光材料層及び金属陽極が設置されていることを特徴とする請求項１に記載の電界放出白色光発光装置。
【請求項４】
前記透明基板は、４２０ｎｍ〜４９０ｎｍの青色光を吸収し且つ発光スペクトルのピークが５２０ｎｍ〜５９０ｎｍ範囲にある黄色光を発射するガラスセラミックスであることを特徴とする請求項１〜請求項３の何れか一項に記載の電界放出白色光発光装置。
【請求項５】
前記透明基板は、セリウムイオンドーピングＹＡＧガラスセラミックスであることを特徴とする請求項４に記載の電界放出白色光発光装置。
【請求項６】
前記青色陰極射線発光材料は、陰極射線に励起されて、発光スペクトルのピークが４２０ｎｍ〜４９０ｎｍ範囲にある青色光を発射する発光材料であることを特徴とする請求項１〜請求項３の何れか一項に記載の電界放出白色光発光装置。
【請求項７】
前記青色陰極射線発光材料は、Ｙ２ＳｉＯ５：Ｃｅ、ＳｒＧａ２Ｓ４：Ｃｅ、ＺｎＳ：Ａｇ、ＺｎＳ：Ｔｍ、Ｓｒ２ＣｅＯ４、ＺｎＳ：Ｚｎ又はＡｌＮ：Ｅｕであるか、又はＬａ（１−ｘ）Ｇａ（１−ｙ）ＡｌｙＯ３：ｘＴｍであるか、又はＹ、Ｇｄ、Ｌｕ、ＳｃでＬａを部分的に又は完全に置換するＬａ（１−ｘ）Ｇａ（１−ｙ）ＡｌｙＯ３：ｘＴｍであることを特徴とする請求項６に記載の電界放出白色光発光装置。
（ただし、０＜ｘ≦０．１、０≦ｙ≦１である。）
【発明の詳細な説明】
【技術分野】
【０００１】
本発明は、マイクロエレクトロニクス技術領域に関するものであり、白色光を発する装置に関するものであり、特に電界放出装置に基づく電界放出白色光発光装置に関するものである。
【背景技術】
【０００２】
照明技術の急速な発展に伴って、従来の光源の代替品を研究して開発し、即ち省エネルギー環境に優しいグリーン照明光源は、現在各国が争って開発する重要な課題になり、真空マイクロエレクトロニクス技術領域の電界放出型光源装置は、グリーンエコロジー照明を獲得する１つの新しい道を表示した。電界放出型光源装置の基本原理は、真空環境で電界放出陰極アレイ（ｆｉｅｌｄ  ｅｍｉｓｉｖｅ  ａｒｒａｙｓ，ＦＥＡｓ）に対して陽極に正向電圧を印加することにより加速電界を形成し、陰極が放出する電子が陽極板の発光材料を加速してぶつけることにより発光する。電界放出型光源装置は、作動温度範囲が広く（−４０℃〜８０℃）、応答時間が短く（＜１ｍｓ）、構造が簡単であり、省電力であり、グリーン環境保護の要求を満足する。従来の蛍光ランプに比べて、電界放出型光源装置は、蛍光ランプの高効率及び省エネルギーの美点を保持するとともに、蛍光ランプの環境汚染及びパルス光フラッシュによる人々の視覚疲れなどの欠点を免れ、省エネ環境保護のグリーン照明光源である。ＬＥＤに比べて、電界放出陰極は大面積に製造することができるので、電界放出型光源装置は、ハイパワー及び大面積照明の分野でさらに優位を有し、ハイパワー光源の分野で、ＬＥＤの強力な競争相手になるかも知れない。
【０００３】
現在、青色光電界放出装置を利用して黄色蛍光粉を励起して白色光を発する照明光源装置があり、前記照明光源装置は、青色光発光部分と黄色光発光部分を完全に分離させて、且つ両部分の発光原理は全然異なり、このような装置において、ただ一種の青色光材料が電子ビームに直接に照射され、優れた安定性を有する青色光材料を選択することにより、色座標に偏りが発生し且つ光源効率が下がるなどの光源装置の老化問題を効果的に解決することができる。しかし、このような装置において、透明なエポキシ樹脂の中に黄色光発光材料を分散させてからガラス基板の表面に塗布することを必要として、光源装置の製造工程の難度を増加させ、且つ長時間使用すると光源外層の樹脂が老化し易い問題がある。
【発明の概要】
【発明が解決しようとする課題】
【０００４】
本発明の目的は、従来の発光装置において、透明なエポキシ樹脂の中に黄色光発光材料を分散させてからガラス基板の表面に塗布することを必要として、光源装置の製造工程の難度を増加させ、且つ長時間使用すると光源外層の樹脂が老化し易い問題を解決し、電界放出光源装置の製造工程を大きく簡略化し、且つ光源装置全体の安定性を大きく高めることができる電界放出白色光発光装置を提供することである。
【課題を解決するための手段】
【０００５】
本発明に係る電界放出白色光発光装置は、陰極板モジュールと、前記陰極板モジュールに対向し且つ互いに離間して設置される陽極板モジュールと、両者を密封して接続する支持体と、を備え、前記陽極板モジュールは、青色光に励起されて黄色光を発射する透明基板を備え、前記陰極板モジュールに対向する前記透明基板の表面には、陽極及び青色陰極射線発光材料層が設置され、前記青色陰極射線発光材料層は、青色陰極射線発光材料を含む。
【０００６】
前記陰極板モジュールに対向する前記透明基板の表面には、順次に透明陽極及び青色陰極射線発光材料層が設置される。
【０００７】
前記陰極板モジュールに対向する前記透明基板の表面には、順次に青色陰極射線発光材料層及び金属陽極が設置される。
【０００８】
前記透明基板は、４２０ｎｍ〜４９０ｎｍの青色光を吸収し且つ発光スペクトルのピークが５２ｎｍ０〜５９０ｎｍ範囲にある黄色光を発射するガラスセラミックスである。
【０００９】
前記透明基板は、セリウムイオンドーピングＹＡＧガラスセラミックスである。
【００１０】
前記青色陰極射線発光材料は、陰極射線に励起されて、発光スペクトルのピークが４２０ｎｍ〜４９０ｎｍ範囲にある青色光を発射する発光材料である。
【００１１】
前記青色陰極射線発光材料は、Ｙ２ＳｉＯ５：Ｃｅ、ＳｒＧａ２Ｓ４：Ｃｅ、ＺｎＳ：Ａｇ、ＺｎＳ：Ｔｍ、Ｓｒ２ＣｅＯ４、ＺｎＳ：Ｚｎ又はＡｌＮ：Ｅｕであるか、又はＬａ（１−ｘ）Ｇａ（１−ｙ）ＡｌｙＯ３：ｘＴｍであるか、又はＹ、Ｇｄ、Ｌｕ、ＳｃでＬａを部分的に又は完全に置換するＬａ（１−ｘ）Ｇａ（１−ｙ）ＡｌｙＯ３：ｘＴｍであり、０＜ｘ≦０．１、０≦ｙ≦１である。
【００１２】
前記セリウムイオンドーピングＹＡＧガラスセラミックスの製造方法は、酸化セリウム、二酸化珪素、酸化アルミニウム、又は酸化イットリウムを主要な原材料として、原材料を均一に混合してからプラチナるつぼに入れて、１５００℃〜１６５０℃で５時間保温処理し、それから鋳造成型し、最後に還元雰囲気において１２００℃〜１５００℃の温度で成型されたガラスに対して晶析処理して、セリウムイオンドーピングＹＡＧガラスセラミックスを獲得する。
【発明の効果】
【００１３】
本発明の電界放出白色光発光装置は、現有の陰極板モジュールの他に異なる陽極板モジュールを設置して、前記陽極板モジュールにおいて、陰極板に対向する透明基板の表面には、陽極及び発光層が設置され、陽極は二種に分かれ、一種は透明陽極であり、他の一種は金属陽極であり、透明陽極を選択する場合、透明基板の表面に透明陽極を貼り合わせてから、青色陰極射線発光材料層を塗布し、金属陽極を選択する場合、透明基板の表面に青色陰極射線発光材料層を塗布してから、金属陽極を設置する。本発明の透明基板は、青色光に励起されて黄色光を発射する透明基板であり、青色陰極射線発光材料は、陰極射線に励起されて青色光を発射し、青色光は透明基板を励起して黄色光を発射し、黄色光と剰余の青色光が複合して白色光を形成する。本発明の電界放出白色光発光装置は、従来の電界放出光源装置の陽極板モジュールの発光層の構造及び組成を改変することにより、透明基板を直接に青色光に励起されて黄色光を発射するように製造して、電界放出光源装置の製造工程を大きく簡略化し、且つ光源装置全体の安定性を大きく高めることができる。
【００１４】
本発明の青色陰極射線発光材料層は、電子ビームに励起されて、発光スペクトルのピークが４２０ｎｍ〜４９０ｎｍ範囲にある青色光を発射し、透明基板は、４２０ｎｍ〜４９０ｎｍの青色光を効果的に吸収することができ且つ発光スペクトルのピークが５２０ｎｍ〜５９０ｎｍ範囲にある黄色光を発射することができるガラスセラミックスであり、剰余の青色光と発射する黄色光が複合して白色光を形成する。
【００１５】
本発明が採用する透明基板は、４２０ｎｍ〜４９０ｎｍの青色光を部分的に吸収することができ且つ発光スペクトルのピークが５２０ｎｍ〜５９０ｎｍ範囲にある黄色光を発射することができるガラスセラミックスである。具体的にこのようなガラスセラミックスはセリウムイオンドーピングＹＡＧガラスセラミックスである。透明なエポキシ樹脂の中に黄色光発光材料を分散させてからガラス基板の表面に塗布することを必要とせず、工程を節約する。
【００１６】
青色陰極射線発光材料は、発光スペクトルのピークが４２０ｎｍ〜４９０ｎｍ範囲にある青色光を発射することができる青色発光材料を選択し、例えば、Ｙ２ＳｉＯ５：Ｃｅ、ＳｒＧａ２Ｓ４：Ｃｅ、ＺｎＳ：Ａｇ、ＺｎＳ：Ｔｍ、ＺｎＳ：Ｚｎ、ＡｌＮ：Ｅｕ、Ｌａ（１−ｘ）Ｇａ（１−ｙ）ＡｌｙＯ３：ｘＴｍ（０＜ｘ≦０．１、０≦ｙ≦１であり、且つＹ、Ｇｄ、Ｌｕ、ＳｃでＬａを部分的に又は完全に置換することができる）などであり、このような材料は陰極射線に励起されて優れる発光性能を有する。
【図面の簡単な説明】
【００１７】
【図１】本発明の第一実施形態に係わる電界放出白色光発光装置の構造を示す図である。
【図２】本発明の第二実施形態に係わる電界放出白色光発光装置の構造を示す図である。
【図３】波長が４６０ｎｍである励起光でＹＡＧガラスセラミックスを励起する時の発光スペクトルを示す図である。
【発明を実施するための最良の形態】
【００１８】
以下、図面を参照して、本発明の実施形態について説明する。
【００１９】
実施形態の原料は、全て販売商品があるか又は公知技術によって製造され、ここでこれらの製造方法を詳しく説明しない。
【００２０】
図１を参照すると、本発明の第一実施形態に係わる電界放出白色光発光装置は、陰極板モジュール１と、前記陰極板モジュール１に対向し且つ互いに離間して設置される陽極板モジュール２と、両者を密封して接続する支持体３と、を備える。前記陰極板モジュール１は、水平設置される陰極板１０１と、前記陰極板１０１の上表面に設置される導電陰極及びゲート電極導線１０２と、電子発射源１０３と、を備える。前記陽極板モジュール２は、透明基板２０３を備え、前記透明基板２０３は、４２０ｎｍ〜４９０ｎｍの青色光を吸収することができ且つ発光スペクトルのピークが５２０ｎｍ〜５９０ｎｍ範囲にある黄色光を発射することができるセリウムイオンドーピングＹＡＧガラスセラミックスであり、前記陰極板１０１に対向する前記透明基板２０３の表面に上から下に至って順次に透明陽極２０２及び青色陰極射線発光材料層２０１が設置される。前記透明陽極２０２は、マグネトロンスパッタリング又は真空蒸着方式によって、酸化インジウム錫ＩＴＯ又は酸化インジウム亜鉛ＩＺＯを主とする原料を前記透明基板２０３に塗布して形成され、前記青色陰極射線発光材料層２０１は、電子ビームに励起されて、発光スペクトルのピークが４２０ｎｍ〜４９０ｎｍ範囲にある青色光を発射し、本実施形態において、ＺｎＳ：Ａｇ材料（Ａｇを活性剤とするＺｎＳ蛍光材料）の陰極射線発光材料層を選択し、前記青色陰極射線発光材料層２０１は、シルクスクリーン印刷方式を採用して前記透明陽極２０２の下表面に塗布される。前記支持体３は、前記陽極板モジュール２及び前記陰極板モジュール１を所定距離に離間してから両者を密封して接続して、内部真空の空間を形成し、前記陰極板１０１と前記透明陽極１０２との間の電位差は、１ＫＶ〜２０ＫＶであることができ、例えば、２、４、５、７、１０、１２、１５、１７、１８、２０ＫＶなどであることができ、好ましくは４ＫＶ〜１５ＫＶである。
【００２１】
図２を参照すると、本発明の第二実施形態に係わる電界放出白色光発光装置は、陰極板モジュール１と、前記陰極板モジュール１に対向し且つ互いに離間して設置される陽極板モジュール４と、両者を密封して接続する支持体３と、を備え、本実施形態に係わる電界放出白色光発光装置の陰極板モジュール１の構造は、前記第一実施形態に係わる電界放出白色光発光装置の陰極板モジュール１の構造と同じであるので、詳しく説明しない。
【００２２】
前記陽極板モジュール４は、透明基板４０３を備え、前記透明基板４０３は、４２０ｎｍ〜４９０ｎｍの青色光を部分的に吸収することができ且つ発光スペクトルのピークが５２０ｎｍ〜５９０ｎｍ範囲にある黄色光を発射することができるセリウムイオンドーピングＹＡＧガラスセラミックスであり、前記透明基板４０３の下表面に青色陰極射線発光材料層４０２（青色陰極射線発光材料はＬａＧａＯ３：Ｔｍを選択する）が直接に塗布され、前記青色陰極射線発光材料層４０２に金属アルミニウム層を蒸着して金属陽極４０１とし、前記青色陰極射線発光材料層４０２の塗布方式は、前記実施形態１と同じである。
【００２３】
青色陰極射線発光材料は、Ｙ２ＳｉＯ５：Ｃｅ、ＳｒＧａ２Ｓ４：Ｃｅ、ＺｎＳ：Ａｇ、ＺｎＳ：Ｔｍ、Ｓｒ２ＣｅＯ４、ＺｎＳ：Ｚｎ、ＡｌＮ：Ｅｕ、Ｌａ０．９９Ｇａ０．５Ａｌ０．５Ｏ３：０．０１Ｔｍ、Ｌａ０．９ＧａＯ３：０．１Ｔｍ、Ｌａ０．９８ＡｌＯ３：０．０２Ｔｍ、Ｌａ０．９２Ｇａ０．６Ａｌ０．４Ｏ３：０．０８Ｔｍ、Ｌａ０．６Ｙ０．３３Ｇａ０．４Ａｌ０．６Ｏ３：０．０７Ｔｍ、Ｇｄ０．９６Ｇａ０．３５Ａｌ０．６５Ｏ３：０．０４Ｔｍ、Ｌａ０．２Ｌｕ０．７５Ｇａ０．８Ａｌ０．２Ｏ３：０．０５Ｔｍなどを選択することもできる。
【００２４】
図３は、波長が４６０ｎｍである励起光でＹＡＧガラスセラミックスを励起する時の発光スペクトルを示す図である。図３に示されたように、ＹＡＧガラスセラミックスは励起されてから波長が５３０ｎｍである黄色光を発射し、この波長の黄色光と青色光が複合して白光発光を形成する。
【００２５】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【符号の説明】
【００２６】
１  陰極板モジュール
２  陽極板モジュール
３  支持体
４  陽極板モジュール
１０１  陰極板
１０２  ゲート電極導線
１０３  電子発射源
２０１  青色陰極射線発光材料層
２０２  透明陽極
２０３  透明基板
４０１  金属陽極
４０２  青色陰極射線発光材料層
４０３  透明基板
【図１】
2013516040.tif 000003
【図２】
2013516040.tif 000004
【図３】
2013516040.tif 000005
【国際調査報告】
2013516040.tif 000006
2013516040.tif 000007
2013516040.tif 000008
2013516040.tif 000009
2013516040.tif 000010
2013516040.tif 000011
2013516040.tif 000012